ТЕРМОПЛАСТИЧНАЯ КОМПОЗИЦИЯ И ИЗДЕЛИЯ, ИМЕЮЩИЕ ВЫСОКУЮ УДАРНУЮ ПРОЧНОСТЬ И ХОРОШИЙ ВИД

1. Термопластичная формовочная композиция, содержащая:
(A) от 9,9 до 99,8% поликарбоната;
(B) от 0,1 до 90% (со)полиэфира и
(C) от 0,1 до 30% привитого каучука,
где указанные проценты относятся к массе композиции, а указанный привитой каучук включает субстрат в количестве от 30 до 80% и твердую привитую фазу в количестве от 70 до 20%, указанные проценты относятся к массе указанного привитого каучука, а указанный субстрат включает:
(С1) от 1 до 50% от массы субстрата ядра, содержащего сшитый продукт полимеризации по меньшей мере одного винилового мономера, и
(С2) от 50 до 99% от массы субстрата оболочки, охватывающей указанное ядро, которая содержит по меньшей мере один сшитый полимеризованный акрилат, имеющий температуру стеклования ниже 0°С,
указанная твердая привитая фаза (С3) включает сополимер по меньшей мере одного мономера, выбранного из первой группы, состоящей из стирола, α-метилстирола, галогенированного в кольце стирола и алкилированного в кольце стирола, и по меньшей мере одного мономера, выбранного из второй группы, содержащей (мет)акрилонитрил, метилметакрилат и малеиновый ангидрид, при массовом отношении указанного мономера (мономеров) указанной первой группы к мономеру (мономерам) указанной второй группы от 90:10 до около 50:50.
2. Композиция по п.1, в которой указанное ядро включает сшитый полимеризованный продукт по меньшей мере одного члена, выбранного из первой группы, состоящей из стирола, α-метил-стирола, галогенированного в кольце стирола, алкилированного в кольце стирола, метилметакрилата, акрилонитрила и сополимера любого из них с другим членом группы и сополимера любого из них с акрилатом.
3. Композиция по п.1, в которой указанная температура стеклования составляет ниже -20°С.
4. Композиция по п.1, в которой массовое отношение субстрата и привитой фазы составляет от 40:70 до 60:30.
5. Композиция по п.1, в которой указанный привитой каучук находится в форме частиц, имеющих среднемассовый размер от около 0,05 до 5 мкм.
6. Композиция по п.1, в которой указанная оболочка представляет собой полимеризованный бутилакрилат.
7. Композиция по п.1, в которой указанный привитой каучук (С) присутствует в количестве от 2 до 15%.
8. Композиция по п.1, в которой указанный (со)полиэфир (В) является по меньшей мере одним членом, выбранным из группы, состоящей из полиэтилентерефталата (PET), поли(1,4-бутилен-терефталата) (РВТ), поли(циклогександиметанолтерефталата) (РСТ), поли(циклогександиметанол-со-этилентерефталата) (PETG) или (PCTG), поли(1,4-циклогександиметил-1,4-циклогександикарбокси-лата) (PCCD), поли(триметилентерефталата) (РТТ), поли(этиленнафталата) (PEN) и поли(бутиленнафталат) (PBN).
9. Композиция по п.1, в которой указанный поликарбонат содержит структурные единицы, полученные из бисфенола А.
10. Композиция по п.8, в которой указанный (со)полиэфир (В) является полиэтилентерефталатом (PET).
11. Композиция по п.1, в которой указанный (со)полиэфир (В) является полибутилентерефталатом.
12. Термопластичная формовочная композиция, содержащая:
(A) от 50 до 85% поликарбоната, содержащего структурные единицы, полученные из бисфенола А,
(B) от 5 до 60% полиэтилентерефталата (PET) и
(C) от 2 до 15% привитого каучука,
где указанные проценты относятся к массе композиции,
указанный привитой каучук включает субстрат в количестве от 30 до 80% и твердую привитую фазу в количестве от 70 до 20%, где указанные проценты относятся к массе указанного привитого каучука, а указанный субстрат включает:
(С1) от 1 до 50% от массы субстрата ядра, содержащего сшитый продукт полимеризации по меньшей мере одного винилового мономера, и
(С2) от 50 до 99% от массы субстрата оболочки, охватывающей указанное ядро, которая содержит по меньшей мере один сшитый полимеризованный акрилат, имеющий температуру стеклования ниже 0°С,
указанная твердая привитая фаза (С3) включает сополимер по меньшей мере одного мономера, выбранного из первой группы, состоящей из стирола, α-метилстирола, галогенированного в кольце стирола и алкилированного в кольце стирола, и по меньшей мере одного мономера, выбранного из второй группы, состоящей из (мет)акрилонитрила, метилметакрилата и малеинового ангидрида, при массовом отношении указанных мономера (мономеров) указанной первой группы к мономеру (мономерам) указанной второй группы от 90:10 до около 50:50.
13. Композиция по п.1, в которой поликарбонат является полиэфиркарбонатом.
14. Композиция по п.1, содержащая дополнительно по меньшей мере один краситель.
15. Композиция по п.12, содержащая дополнительно по меньшей мере один краситель.